FR 2564034 A1 19851115 FR 8407828 A 19840514 PROCEDE DE RECUISSON DES PRODUITS EN ELASTOMERES ET PLASTOMERES PAR APPLICATION SIMULTANEE DE LA CHALEUR ET DU VIDE EN L'ABSENCE D'OXYGENE ET ELASTOMERES ET PLASTOMERES OBTENUS La présente invention concerne un procédé de recuisson des produits en élastomères et plastomères par application simultanée de la chaleur et du vide, en l'absence d'oxygène ainsi que les élastomères et plastomères obtenus. On sait que la ratification des mélanges à base d'élastomères permettant d'obtenir un réseau stable et doué d'élasticité est obtenue par une réaction chimique créant des ponts, des liaisons entre les macro- molécules. Ces liaisons sont relativement courtes par rapport à la lon- gueur développée des macromolécules de polymère, copolymère ou ter- polymère; il s'agit de liaisons entre des groupements chimiques situés le long des chaînes principales adjacentes ou bien, dans des cas particu- liers, d'une liaison entre bouts de chaînes. Cette opération de rétification est réalisée en moule chauffé, ou pour les profilés, tubes et tissus enduits, dans des fours-tunnels chauf- fés par tout moyen classique: rayonnements infra-rouges, air chaud, bain de sels fondus, bain d'huile, rayonnements en ultra-haute fréquence, lit fluidisé, etc... Cette opération de cuisson est également parfois effec- tuée en autoclave à vapeur. Dans certains cas de catalyse spéciale, notamment dans le cas des mas- tics ou des produits bicomposants de coulée, cette rétification peut également être effectuée à température ordinaire. Il est de plus indispensable, et notamment quand il s'agit d'élastomères doués d'une bonne stabilité thermique, tels que les élastomères polysilo- xaniques ou les élastomères fluorocarbonés, de procéder à l'élimination par volatilisation de nombreux éléments dont les principaux sont rappelés ci-après: - restes ou produits de décomposition des agents de rétification, des inhibiteurs, des stabilisants, des retardateurs, des accélérateurs ou des produits les véhiculant. Certains de ces produits, s'ils subsistaient- dans les objets, pourraient avoir une action néfaste sur le vieillissement à chaud ou sur certaines propriétés physiques ou mécaniques des objets comme on le verra plus loin; d'autre part, des composés formés pendant la rétification sont insolubles dans les vulcanisats et migrent à la surface des objets sous forme d'efflorescences indésirables, - produits chimiques nouveaux formés par réaction entre des composants de la formule du mélange, - adjuvants ayant servi à faciliter la mise en oeuvre des mélanges non vulcanisés, par exemple plastifiants, mais dont la présence n'est plus nécessaire dans les vulcanisats ou exercent même un effet adverse sur les propriétés physiques et mécaniques, tels que abaissement de la rési- lience et augmentation de la déformation rémanente à la compression, unités polymériques à bas poids moléculaires; elles jouent en quelque sorte le rôle de plastifiants avec les mêmes inconvénients que ceux mentionnés dans le paragraphe ci-dessus, - humidité, radicaux hydroxylés ou radicaux organiques présents à la surface des charges. Dans le cas o il est nécessaire d'obtenir des objets utilisables en médecine ou en chirurgie, ou pouvant sans inconvénient être au con- tact avec des produits pharmaceutiques injectables ou des produits ali- mentaires, cet enlèvement des matières volatiles est également indis- pensable. La purification des pièces en élastomères s'est avérée de pre- mière importance dans le cas de leur implantation dans le corps humain, ceci afin d'éliminer la toxicité vis-à-vis des tissus et d'obtenir une par- faite tolérance cytologique et biologique. Cette élimination est effectuée au moyen d'une deuxième cuis- son, appelée recuisson ou stabilisation, réalisée généralement dans des fours à air ventilé, avec renouvellement d'atmosphère et ceci pendant des durées longues (par exemple de 4 à 36 heures) et à des températures élevées (par exemple de 175 à 280 C). Ce chauffage prolongé doit, bien entendu, être effectué à une température compatible avec la nature et la stabilité thermique des produits à traiter. Par exemple, les élastomères organiques des types : NBR, IIR, EPR, EPDM, polyacrylates... ne peuvent être chauffés sans dommage notable qu'à des températures maximales de 150 à 175 C. Or, de tels produits seraient avantageusement purifiés et dévolatilisés lorsque la destination des objets concerne le domaine médical ou alimen- taire, ou encore dans le cas de pièces pour engins spatiaux. Il en est de même de pièces composites comprenant des matériaux ayant des stabilités thermiques différentes, o sans pouvoir atteindre une dévolati- lisation suffisante ou une stabilisation satisfaisante de tous les consti- Z564034 tuants, il faudra limiter la température de traitement à celle supportée par la matière la plus fragile. Par contre, les élastomères polysiloxaniques et fluorocarbonés supportent pendant 8 à 96 heures des températures allant de 200 à 275 C. La durée du traitement thermique est relativement longue, ne serait-ce que pour obtenir la diffusion des matières volatiles ou volatilisables du coeur vers l'extérieur de la pièce. Pendant cette recuisson, il se développe également des liaisons entre les chaînes de polymères et les sites actifs de la surface des parti- cules de charge renforçante (silice pyrogénée, noir de carbone...). Ce phénomène participe au renforcement et il y a donc lieu de rechercher l'obtention de cette amélioration. En quelque sorte l'obtention de ces liaisons, ajoutée à l'enlèvement des produits mentionnés ci-dessus, parti- cipe à la stabilisation des propriétés physiques, chimiques et mécaniques des vulcanisats et des polycondensats. On a, d'autre part, constaté qu'au cours du traitement thermique prolongé en four à air, on amorce le vieillissement des mélanges élasto- mériques par oxydation ou par cracking thermique. Il en résulte que la dévolatilisation pourrait se poursuivre jusqu'à une dégradation totale des produits. Par conséquent, même après la recuisson, réalisée suivant le procédé classique en four à air ventilé, le produit contient des traces non négligeables de matières volatiles déjà formées par oxydation, cra- cking ou en voie de formation. Or, dans certaines utilisations, il est nécessaire de fournir des pièces pratiquement exemptes de matières volatiles, ceci afin d'évi- ter, qu'en service, ces matières volatiles se dégagent, conduisant ainsi à une modification des caractéristiques physiques et mécaniques des pièces et surtout que ces produits puissent migrer et aller se condenser sur d'autres pièces adjacentes ou proches. C'est, par exemple, le cas de pièces telles que câbles électri- ques, joints, éléments isolants électriques, tubulures, amortisseurs... utilisés dans les engins lancés dans l'espace (fusées, satellites, stations orbitales). Dans le même ordre d'idées, on rencontre tous les jours des problèmes avec les joints de hublots des projecteurs à forte puissance tels que ceux utilisés dans les stades sportifs ouverts ou "indoor", les aérodromes, les installations ferroviaires. Les matières volatiles subsistant dans le joint sont distillées, migrent et se déposent sur la paroi arrière réfléchissante, voire sur la vitre, entraînant ainsi une opacification et une perte du pouvoir réfléchissant ou transmetteur des éléments concernés. Le même inconvénient a pu être observé sur les fours industriels, les cuisinières o des matières volatiles émanant des joints en élastomères silicones sont venues se déposer sous forme de dépôt blanchâtre sur les parois internes des doubles vitres: or, ces parois ne sont pas accessi- bles pour le nettoyage. Des problèmes de ce type se posent également lors de l'emploi de plastomères et plus spécialement de matières plastiques résistant à la chaleur. C'est ainsi que des condensats de matières volatiles peuvent se déposer sur des contacts électriques à la surface desquels ils viennent constituer des films isolants dont la haute résistivité superficielle entraîne une mauvaise conduction. On a même constaté une attaque par corrosion du cuivre constitutif du matériel en question. Pour tenter de remédier à ces inconvénients, on a proposé soit de prolonger la durée de recuisson, soit d'augmenter la température du traitement thermique. On a parfois constaté des améliorations, mais généralement, il se forme progressivement et régulièrement de nouvelles matières volatiles dont la diffusion du coeur vers l'extérieur ne s'opère pas complètement. La présente invention s'est donnée pour objet de pallier ces inconvénients en proposant un nouveau procédé de recuisson permettant une élimination pratiquement totale des matières volatiles sans pour autant faciliter la production par cracking thermique ou par cracking avec oxydation de petites molécules distillables. C'est ainsi que l'invention a pour objet un procédé de recuisson de produits élastomériques rétifiés et de plastomères résistant à la cha- leur, qui consiste à effectuer l'enlèvement des matières volatiles à chaud, sous vide et en l'absence d'oxygène. Ces opérations se déroulent de préférence en présence d'un gaz inerte. Celui-ci aura un triple but: - remplacer l'air et donc l'oxygène, lequel pourrait réagir ou dégrader le polymère, ou bien les adjuvants tels que ceux cités précé- demment, - éviter la formation d'un mélange gazeux détonant avec les matières volatilisées pendant le chauffage, - constituer le gaz caloporteur permettant les opérations de chauffage puis de refroidissement des pièces en élastomère et en plasto- mere. Le vide que l'on applique pendant l'opération de dévolatilisation est avantageusement compris entre 0,01 millibar et 200 millibars, et est de préférence voisin de 0,1 à I millibar (pression absolue). Cependant, cet intervalle n'est pas restrictif; un vide plus poussé, mais plus long et plus difficile à obtenir pourrait légèrement raccourcir la durée du traitement; de même, l'emploi d'un vide moins poussé nécessitera une prolongation du temps de traitement. Selon un mode de réalisation préféré de l'invention, le gaz inerte doit être peu coûteux, d'un emploi aisé et non dangereux. L'azote, le dioxyde de carbone et l'hélium répondent par exemple à ces exigences. Le procédé de recuisson selon l'invention comporte avantageu- sement la succession des étapes suivantes: - introduction des objets en élastomères vulcanisés ou rétifiés ou des plastomères résistant à la chaleur, dans une enceinte calorifugée conçue pour être mise sous un vide poussé, éventuellement sous une pression modérée, et comportant des moyens de chauffage et de refroidis- sement. Ces moyens de chauffage et de refroidissement agiront de préfé- rence par convection, ce qui nécessite la présence d'une atmosphère suffisante du point de vue pression absolue. Un chauffage par rayonne- ment ne paraît pas présenter d'intérêt car il faudrait adjoindre un dispo- sitif de refroidissement par convection, - utilisation de la pompe à vide, ou de plusieurs pompes étagées, pour l'obtention du vide désiré. Plus le vide initial sera poussé, moindres seront les traces d'oxygène subsistant ultérieurement dans l'enceinte, - injection du gaz inerte jusqu'à une pression voisine de la pression atmosphérique; par exemple une pression absolue comprise entre 0,8 bar et 1,2 bar permettra un fonctionnement efficace des équi- pements de chauffage et de refroidissement. Au-dessous de 0,8 bar, le phénomène de convection ne se fait plus à une allure satisfaisante. Une élévation de la pression au-dessus de 1,2 bar est également possible, - chauffage en atmosphère inerte jusqu'à la température désirée, par exemple entre 140 et 260 C, et maintien de cette température maxi- male afin d'assurer le chauffage des objets en élastomères, - application d'un vide compris entre 0,01 et 1 millibar pendant une durée comprise entre 10 et 60 minutes. Cependant, ces valeurs ne constituent pas des limites restrictives car en fonction du résultat recherché (dévolatilisation normale comme dans le procédé à air chaud ou bien extrêmement poussée) ou de la géométrie des pièces à traiter (épaisseur, distance entre le coeur de l'objet et la surface), il peut être nécessaire de jouer sur la vitesse de progression du vide, sur sa valeur finale et sur la durée du traitement. Au cours de cette étape, la température chute notablement en raison du caractère endothermique de toute volatilisation. - injection de gaz inerte jusqu'à une pression voisine de la pression atmosphérique, - refroidissement aussi rapide que possible de l'enceinte à une température moyenne ou bien à la température ambiante afin de pouvoir sortir les pièces ou le chariot porte-claies contenant les pièces, - retour à la pression atmosphérique lorsque l'opération précé- dente a été effectuée soit sous vide léger, soit sous une légère pression, - ouverture de l'enceinte et enlèvement des pièces traitées. La présente invention sera mieux comprise et ses avantages ressortiront bien des exemples suivants qui l'illustrent sans la limiter. EXEMPLE 1: Un joint profilé de double vitre de cuisinière domestique réalisé avec de l'élastomère silicone RHODORSIL RP 60 THT (agent rétifiant : 1,25 % de peroxyde de dichloro-2-4-benzoyle flegmatisé à 50 % avec de l'huile diméthyl-polysiloxanique de viscosité 300 centistokes) de la Société RHONE POULENC est extrudé et rétifié pendant 32 secondes à 265 C dans un tunnel à air chaud circulant. On le divise en cinq échantillons: - échantillon IA: ne subit pas de traitement, - échantillon lB: ayant subi une recuisson en four à air ventilé avec montée en quatre heures à 200 C + palier de huit heures à 200 C + abaissement de la température en deux heures jusqu'à 25 C (durée du cycle: 14 heures), - échantillon IC: ayant subi une recuisson en four à air ventilé avec montée en six heures à 250 C + palier de huit heures à 250 C - abaissement de la température en 2 H 30 mn jusqu'à 25 C (durée du cycle: 16 H 30 mn), - échantillon ID: ayant subi une recuisson en four à air ventilé avec montée en huit heures à 275 C + palier de huit heures à 275 C + abaissement de la température en trois heures jusqu'à 25 C (durée totale du cycle: 19 heures), - échantillon IE: ayant subi une recuisson sous vide suivant le cycle ci-dessous: application du vide jusqu'à 0,1 millibar, puis injection d'azote dans l'enceinte contenant l'échantillon (durée totale: 6 mn), chauffage en atmosphère d'azote avec léger vide (850 milli- bars) de 25 à 250 C en 16 mn, chauffage pour maintien de la température de 250 C pendant 6 mn, application d'un vide de 0,1 millibar pendant 20 mn a une température comprise entre 250 et 235 C, 15. injection d'azote dans l'enceinte jusqu'à une pression de 850 millibars en I mn refroidissement rapide de l'enceinte de 235 C à 75 C (en 18 rmn), soit un cycle total de I H 07 mn. Sur les cinq échantillons, il a été effectué avant et après trai- tement thermique les mesures dont les résultats sont rassemblés dans le tableau I ci-après: TABLEAU I N des échantillons IA lB 1C ID IE Mesures effectuées Dureté IRHD avant traitement 51 52 52 51 51 Dureté IRHD après traitement - 59 62 61 64 Perte de poids en % pendant le traitement - 2,39 2,87 3,80 1,96 En ce qui concerne la perte de poids, on est sur'ris de constater que la valeur la plus faible a été obtenue dans le traitement E (sous vide). Il y a eu, dans ce cas, départ des seules matières volatiles et non production de petites molécules distillables par cracking thermique ou cracking par oxydation. Les différents échantillons ont été montés successivement comme joint de double vitre de porte de cuisinière. On effectue un essai de chauffage de 8 H à 270 C (thermocouple placé dans le moufle) et on observe après refroidissement l'opacité des vitres, le dépôt blan- châtre se déposant sur ces vitres. Les résultats sont les suivants - échantillon IA: la paroi intérieure de la vitre extérieure 0 se recouvre de petits cristaux blancs légèrement huileux rendant l'ensem- ble double vitre opaque, - échantillon lB: on observe le même phénomène, mais à un degré moindre, - échantillons IC et ID: il apparait des traces non négligeables de cristaux blancs, - échantillon IE: les vitres restent parfaitement claires. Les cristaux déposés recueillis sont solubles dans les solvants usuels tels que le toluène et le trichloréthylène. A l'examen en spectro- graphie IR et UV des cristaux issus de l'échantillon IA, il a été noté essentiellement et en quantités importantes des unités diméthylsiloxane et de l'acide dichloro-2-4-benzoique. Les hydrocarbures dégagés tels que méthane, éthane... ne sont évidemment pas dans les résidus. EXEMPLE 2: Un tube 6 X 9 mm (épaisseur de paroi: 1,5 mm) a été extrudé et rétifié par défilement en continu pendant 63 secondes à 245 C dans un tunnel à air chaud muni d'une bande transporteuse en acier inoxydable. Le tube était réalisé en un élastomère transparent de référence R. 402/60 de WACKER CHEMIE contenant 1,30 % de peroxyde de dichlo- ro-2-4-benzoyle flegmatisé comme dans l'exemple N I. Le tube obtenu a été divisé en trois parties: - échantillon 2A: tel que transformé ci-dessus et non recuit. Ce produit devient blanchâtre et opaque au bout de quatre jours de stockage à température ordinaire, - échantillon 2B: a subi un traitement de recuisson dans un four à air ventilé avec montée en 6 heures à 205 C + palier de 16 heures à cette température + abaissement de la température en trois heures jusqu'à 20 C. Le tube devient transparent au cours de cette opération, - échantillon 2C: a subi une recuisson sous vide suivant un cycle identique à celui de l'échantillon IE; cependant, la température maximale a été de 200 C et la véritable dévolatilisation sous vide poussé (également 10 I millibar) s'est opérée entre 184 et 182 C pendant 20 mn. Le tube est également devenu transparent. Sur les trois échantillons 2A, 2B et 2C, on a effectué les me- sures dont les résultats sont rassemblés dans le tableau II ci-après TABLEAU Il B 2 ON des échantillons 2A 2B 2C Mesures effectuées Dureté IRHD avant traitement thermique 50 51 50 Dureté après traitement - 57 61 Perte de poids en % pendant le traitement - 2,68 1,29 Perte de poids en % - 4 h à 200 C en étuve sur une partie de l'échantillon 1,99 0,36 0,06 Extrait au n-hexane - 4 h à reflux sur une 2ème partie de l'échantillon 6,8 2,1 1,07 Les deux derniers essais du bas du tableau constituent des tests de contrôle des différentes Pharmacopées, notamment française (monographie Octobre 1976). Les valeurs maximales admises sont respectivement de - 0,5 % maximum pour la perte de poids à 200 C, - 3 % maximum pour l'extrait au n-hexane. Il apparaît que le traitement sous vide permet d'obtenir aisément des valeurs nettement inférieures aux seuils maxima fixés par la Pharma- copée française. Le produit obtenu peut être considéré comme plus pur, c'est-à-dire qu'il contient nettement moins d'unités de faible poids moléculaires susceptibles de passer par migration dans un liquide pharma- ceutique ou le sang, ou encore d'entraîner une irritation tissulaire. Les résultats du deuxième exemple confirment bien que le traitement thermique s'opère beaucoup mieux sous vide et à une tempéra- ture modérée en ce sens que l'on obtient une efficacité très grande dans le sens recherché et ceci en un temps très court. Le faible résultat de l'extrait à l'hexane est bien démonstratif de l'absence de dégradation induite. Ces essais laissent bien apparaître tous les avantages du procédé de recuisson selon la présente invention auxquels s'ajoute un gain de temps important correspondant à de nettes économies d'énergie. EXEMPLE 3: Un tube 6 X 10 mm (épaisseur de paroi 2 mm) de la composi- tion ci-dessous a été extrudé et vulcanisé en autoclave vapeur pendant 15 mn à 151 C (pression absolue de la vapeur 5,0 bar). Composition TECNOFLON, grade FOR LHF 100 parties en poids MAGLITE D (magnésie) 5 " " - Hydroxyde de calcium 2 " " " 20. Noir de carbone N 770 (ex. S.R.F.) 5 " " " Tétrastéarate de Pentaérythrol I " " " * Il s'agit d'un élastomère organique fluoré à basse viscosité MOONEY contenant de l'accélérateur bisphénol commercialisé par la Société MON- TEFLUOS. Le tube extrudé et vulcanisé obtenu a été divisé en quatre échantillons: 3A, 3B, 3C, 3D. - échantillon 3A: ne subit aucun traitement, - échantillon 3B subit une recuisson de 24 heures en étuve ventilée à 200 C, - échantillon 3C a subi une recuisson de 24 heures en étuve ventilée à 250 C, - échantillon 3D a subi une recuisson sous vide suivant le même cycle que l'échantillon IE (voir exemple I précédent). Sur ces échantillons, il a été effectué les mesures suivantes dureté Shore A et perte de poids quatre heures à 250 C. Les résultats sont donnés dans le tableau 111 ci-après I1 TABLEAU 111 N des échantillons 3A 3B 3C 3D Mesures effectuées Dureté Shore A avant traitement thermique 65 65 65 65 Dureté Shore A après traitement thermique - 71 75 67 Perte de poids en % pendant le traitement - 3,91 8, 52 2,04 Perte de poids en % - 4 h à 250 C en étuve sur une partie de l'échantillon 3,24 1,24 0,81 0,93 La recuisson 24 heures à 250 C conduit à une perte de poids considérable et à une augmentation notable de la dureté Shore A. Au contraire, les recuissons à 200 C (échantillon 3B) et sous vide entre 235 et 250 C (échantillon 3D) paraissent plus douces et n'ont pas entrainé une modification trop importante des propriétés des vulcanisats. Cepen- dant, l'échantillon 3D est resté nettement plus souple et plus nerveux que l'échantillon 3B. A nouveau, on peut constater l'efficacité et la rapidité de la recuisson sous vide sans que la dégradation du produit ait été notablement initiée. Des résultats semblables ont été obtenus avec plusieurs composi- tions à base d'élastomères fluorés d'autres provenances tels que le VITON de la Sté DU PONT de Nemours ou le FLUOREL de la Sté 3M. EXEMPLE 4: Un tube 4 X 6 mm (paroi 1 mm) réalisé avec la composition ci-après MM 50 THT (RHONE POULENC) 100,00 parties en poids Peroxyde de dichloro-2-4benzoyle flegmatisé (50 %) 1,30 " " Silice Millisil E 600 10,00 " " " *. Pigment Bleu Outremer 0,30 " " " a été extrudé et rétifié en continu comme dans l'exemple N 2 en 22 secondes à 295 C. On a divisé l'échantillon obtenu en quatre parties : 4A, 4B, 4C, 4D. - Elles ont subi les premiers traitements suivants avant passage à la recuisson sous vide: 4A: aucun traitement (appelé non recuit). 4B: recuisson en four à air 8 h à 200 C avec montée et descente progressives de la température. 4C: recuisson en four à air 8 h à 250 C avec montée et descente progressives de la température. 4D: recuisson en four à air 8 h à 275 C avec montée et descente progressives de la température. Le traitement sous vide et en atmosphère inerte appliqué ensuite sur tous les échantillons a eu lieu dans les conditions suivantes et ceci, après des recuissons classiques pour les échantillons 4B, 4C et 4D en four à air ventilé comme indiqué ci-dessus. - pompage jusqu'à obtention d'un vide poussé à 0,03 millibar (10 mn), injection du gaz inerte (azote) jusqu'à une pression absolue de 1,20 barDurée 0,5 mn, - chauffage de 20 à 276 C en raison de 16 C/mn, soit une durée totale de 16 mn, - chauffage à 276 C pendant 6 mn, - pompage jusqu'à obtention d'un vide également poussé à 0,03 millibar (14 mn). Malgré un calorifugeage poussé de la chambre, la tem- pérature tombe à 2560C, - injection d'azote pour retour à la pression de 1,20 bar et refroidissement de l'enceinte {durée: 10 mn), - abaissement de la pression absolue à 1 bar et ouverture de l'enceinte. soit un cycle total de 57 mn. Les résultats sont rassemblés dans le Tableau IV ci-après TABLEAU IV TAUX DE VOLATILS 4 h à 250 C APRES TRAITEMENTS ECHANTILLONS 4A 4B 4C 4D TRAITEMENTS Non recuit (aucun traitement) 2,84 Recuisson sous vide seulement 0,12 Recuisson à 200 C 0,89 Recuit à 200 C puis sous vide 0,09 Recuit à 250 C 0,27 Recuit à 250 C puis sous vide 0,06 Recuit à 275 C 0,19 Recuit à 275 C puis sous vide 0,02 Dans le cas du traitement poussé et prolongé sous vide, il a été obtenu des taux de matières volatiles extrêmement bas. Les valeurs sont nettement plus faibles (0,12 %) que celles que l'on obtient par des recuissons classiques en air à 250 C (0,27 %) ou à 275 C (0,19 %). On peut également noter qu'un traitement sous vide à la suite d'une recuisson classique à 250 ou 275 C permet une plus grande dévolatilisation et une plus grande purification du produit car on y note des résultats aussi bas que 0,06 et 0,02 %. Cette double recuisson peut être envisagée dans des cas particuliers o l'on recherche, quels que soient les moyens, des teneurs en matières volatiles excessivement basses et un degré de pureté impossibles à atteindre jusqu'à présent. EXEMPLE 5: Il a été réalisé par moulage par compression - 12 mn à 150 C, pression sur le matériau: 25 bar - une plaque composite d'épaisseur totale de 4,5 mm comportant: - une planche de mat de verre enrobé de résine polyester déjà pressée à chaud à une épaisseur de 1,5 mm, - une feuille de mélange silicone cru calandrée à une épaisseur de 3 mm (agent de rétification: 0, 8 % de peroxyde de dicumyle), - un tissu de verre désensimé à chaud comportant 8 fils/cm aussi bien en chaîne que dans le sens de la trame. Un tel matériau composite est utilisé comme amortisseur des balais en graphite dans certains moteurs électriques, classes F ou H. Il est nécessaire, comme cela a été exposé précédemment, d'obtenir une bonne dévolatilisation de l'élastomère silicone. Ceci a été possible sous vide à une température aussi basse que 140 C sans altérer les pro- priétés mécaniques du "mat verre - polyester" dont la dégradation est notable par exposition à l'air chaud au-dessus de 150-160 C. Dans la plaque de matériau composite réalisée comme indiqué ci-dessus, il a été découpé à la meule diamantée de petits échantillons carrés de 25 X 25 mm que l'on a repéré comme suit en fonction des traitements thermiques prévus: 5A sans traitement thermique, B traitement en étuve 4 h à 150 C avec montée progressive de la température de 24 à 150 C en3 h. C traitement en étuve 4 h à 175 C avec montée progressive de la température de 24 à 175 C en4 h. D: traitement en étuve 4 h à 200 C avec montéeprogressive de la température de 24 à 200 C en5 h. 5E: traitement sous vide dans les conditions ci-dessous: chargement des échantillons dans l'enceinte et application du vide jusqu'à 5 millibars (durée: 3 mn), injection de gaz inerte (dioxyde de carbone) jusqu'à I bar (pression absolue), chauffage de 23 à 148 C (4 mn) et maintien de cette température pendant 10 mn, application du vide jusqu'à 5 millibars (durée: 4 mn), maintien du vide pendant 15 mn, la température dans l'enceinte descendant progressivement de 148 à 143 C, injection de dioxyde de carbone jusqu'à la pression de Ibar, refroidissement de l'enceinte de 143 C à 45 C (durée mn), soit un cycle total de 42 mn. Sur les cinq séries échantillons, il a été séparé à l'aide d'une lame bien affutée (cutter) la partie rigide "mat de verre - polyester" de la feuille d'élastomère silicone dans laquelle reste emprisonnéée en surface le tissu de verre. Sur cet ensemble silicone et tissu de verre (masse relative négligeable, teneur en volatils nulle), il a été mesuré la perte de poids par étuvage 2 h à 150 C. Les résultats obtenus sont les suivants; y a été ajoutée une appréciation sur la tenue mécanique du "mat de verre - polyester" séparé comme indiqué ci-dessus. TABLEAU V N des échantillons 5A 5B 5C 5D 5E Essais Teneur en matières volatiles % (essai en étuve 2 h à 150 C) 1,40 0,83 0,35 ,12 0,15 Tenue mécanique du "mat de verre - polyester ' bonne bonne assez fra- bonne bonne gile; début de décom posi- tion Dans ce cas, le traitement sous vide a permis d'obtenir une teneur en matières volatiles basse sans altération du suport rigide "mat de verre - résine polyester", avec élimination simultanée des matières volatiles de cette résine. Un autre avantage très important du procédé selon l'invention réside dans la facilité de recueillir ou de séparer les impuretés partant sous forme de gaz ou de fumée. En effet, avant d'être rejeté dans l'atmosphère, l'air chaud pollué sortant du. four classique en quantités abondantes, par exemple m3/h pour 100 kg de pièces vulcanisées placées dans un four de 2 m3, conduit à un volume de 2400 m3 pendant un cycle de 12 h. Ces 2400 m3 devront être purifiés, traités dans une tour de lavage, dans un caisson muni de filtres ou par tout autre procédé. Dans le cas de la recuisson sous vide, la quantité de gaz à traiter dans les conditions quantitatives identiques (100 kg de pièces dans une enceinte de 2 m3 et avec un cycle de I h 30 mn) ne sera plus que de l'ordre de 6 m3. L'unité de purification du gaz pollué sera évidemment beaucoup moins coûteuse et plus efficace dans le cas du nouveau procédé. En outre, dans le cas des articles en élastomères pour lesquels est exigée une propreté absolue (domaines: Médical, Electronique ou Spatial par exemple), l'introduction de gaz pur et extrêmement propre constitue un autre avantage indéniable. Il a été également indiqué que le traitement sous vide en l'ab- sence d'oxygène n'induisait plus la formation de matières volatiles nou- velles laquelle aurait évidemment entraîné une pollution supplémentaire - de l'air ou du gaz. D'autre part, puisqu'il n'est plus nécessaire de renouveler l'air et d'assurer une circulation directionnelle dans le four, les pièces en élastomères (couronnes de tubes ou de profilés, pièces moulées...) peuvent * être entassées ou disposées sans laisser de volume libre excessif. On a pu évaluer que tous ces facteurs conduisaient à une éco- nomie d'énergie considérable, de l'ordre de 80 à 90 % suivant les cas. Le fait d'assurer le chauffage en atmosphère inerte ou bien sous vide, c'est-à-dire en l'absence pratiquement totale d'oxygène, sup- prime les risques d'incendies ou d'explosions que l'on a rencontrés dans le procédé usuel de recuisson en air chaud, les polysiloxanes cycliques ou linéaires dégagés ou formés pendant la recuisson des élastomères organo-siliciques étant aisément inflammables en présence du comburant "oxygène". Ce phénomène a lieu dans la réalité malgré que le copolymère siloxane ait été lui même dévolatilisé en continu au moment de sa produc- tion. Il en est de même avec les élastomères ou les plastomères organiques contenant généralement des teneurs notables de plastifiants. Un autre avantage de l'invention réside dans le fait qu'il est très aisé, quand on le désire, d'effectuer ainsi le traitement thermique en l'absence de traces d'humidité; or, celles-ci ont tendance à accélérer la dégradation à chaud de certains élastomères et surtout de plastomères tels que les polyuréthanes. L'invention concerne également les élastomères et plastomeres ayant été soumis au procédé de recuisson selon l'invention et qui se caractérisent en ce qu'ils sont pratiquement dépourvus de matières volatiles à température élevée. REVENDICATIONS 1- Procédé de recuisson de produits en élastomères rétifiés, et en plastomères, caractérisé en ce qu'il consiste à effectuer l'enlève- ment des matières volatiles à chaud, sous vide, et en l'absence d'oxygène. 2- Procédé selon la revendication 1, caractérisé en ce que toutes les étapes de l'opération se déroulent en présence d'un gaz inerte. 3- Procédé selon la revendication 1 et la revendication 2, carac- térisé en ce qu'il comporte la succession des étapes suivantes: introduction des produits en élastomères vulcanisés ou rétifiés ou en plastomères résistant à la chaleur dans une enceinte à vide calori- fugée, pompage de l'air jusqu'à obtention d'un vide poussé, introduction dans l'enceinte de gaz inerte jusqu'à une pression voisine de la pression atmosphérique, 15. chauffage en atmosphère inerte afin de porter l'ensemble : enceinte et pièces s'y trouvant, à la température désirée, entre 140 et 260 C, pompage pour obtention et maintien d'un vide poussé pendant une durée comprise entre 10 et 60 minutes, 20. injection de gaz inerte jusqu'à une pression voisine de la pres- sion atmosphérique, refroidissement de l'enceinte, injection ou échappement du gaz inerte pour obtention de la pression atmosphérique et ouverture de l'enceinte. - 4- Procédé selon l'une quelconque des revendications I à 3, caractérisé en ce que la durée totale de l'opération est inférieure à 3 heures. - Elastomères et plastomères ayant été soumis au procédé de recuisson selon l'une quelconque des revendications I à 4, caractérisés en ce qu'ils sont pratiquement dépourvus de matières volatiles à températu- re élevée.